(57)【要約】【課題】本発明は、熱可塑性樹脂中の層状化合物の分散性がさらに良好なマスターバッチ組成物を提供することを目的とする。【解決手段】本発明は、成分（Ａ）層状化合物、成分（Ｂ）変性熱可塑性樹脂、および成分（Ｃ）ビニル芳香族単量体単位および共役ジエン単量体単位を主体とする非変性の水添共重合体、を含有するマスターバッチ組成物であって、前記成分（Ａ）の含有量が５ｗｔ％〜７０ｗｔ％であり、成分（Ｂ）の含有量が５ｗｔ％〜８５ｗｔ％であり、且つ前記成分（Ｃ）の含有量が３ｗｔ％〜７０ｗｔ％である、マスターバッチ組成物を提供するものである。【選択図】なし【特許請求の範囲】
【請求項１】
成分（Ａ）層状化合物、
成分（Ｂ）変性熱可塑性樹脂、および
成分（Ｃ）ビニル芳香族単量体単位および共役ジエン単量体単位を主体とする非変性の水添共重合体、を含有するマスターバッチ組成物であって、
前記成分（Ａ）の含有量が５ｗｔ％〜７０ｗｔ％であり、成分（Ｂ）の含有量が５ｗｔ％〜８５ｗｔ％であり、且つ前記成分（Ｃ）の含有量が３ｗｔ％〜７０ｗｔ％である、マスターバッチ組成物。
【請求項２】
前記成分（Ｂ）が変性ポリプロピレンである、請求項１に記載のマスターバッチ組成物。
【請求項３】
前記成分（Ａ）が、有機化処理された層状粘土鉱物である、請求項１または２に記載のマスターバッチ組成物。
【請求項４】
前記成分（Ｃ）が、ビニル芳香族単量体単位を主体とする重合体ブロック（Ｂ１）を１つ以上含有する、請求項１から３のいずれか１項に記載のマスターバッチ組成物。
【請求項５】
前記成分（Ｃ）の重量平均分子量が５万以上である、請求項１から４のいずれか１項に記載のマスターバッチ組成物。
【請求項６】
請求項１から５のいずれか１項に記載のマスターバッチ組成物と、ポリオレフィン系樹脂とを含む複合材料組成物。
【請求項７】
請求項１から５のいずれか１項に記載のマスターバッチ組成物と、ポリオレフィン系樹脂とを含む複合材料成型体。
【請求項８】
少なくとも、
成分（Ａ）層状化合物、
成分（Ｂ）変性熱可塑性樹脂、および
成分（Ｃ）ビニル芳香族単量体単位および共役ジエン単量体単位を主体とする非変性の水添共重合体、を含有する組成物を、スクリュー押出し機を用いて混合する工程を含む、マスターバッチ組成物の製造方法。
【発明の詳細な説明】
【技術分野】
【０００１】
本発明は、樹脂改質用マスターバッチ組成物等に関する。
【背景技術】
【０００２】
従来、熱可塑性樹脂の諸特性、特に剛性を改良するために、タルクなどの無機フィラーを混合して、その補強効果により諸特性を向上させることが実施されている。例えば、タルクは結晶性熱可塑性樹脂の剛性を向上させることが知られている。しかしながら、十分な剛性を得るためには多量のタルクを添加せねばならず、成形体の軽量化の要求には十分こたえられるものではなかった。そのため、少量の添加で大きな効果を示す無機フィラーが望まれていた。
【０００３】
このため、近年、層状化合物の一種である粘土鉱物を無機フィラーとして用い、熱可塑性樹脂と無機層状化合物を含む組成物を、二軸押出機等を用いて溶融混合し、熱可塑性樹脂中に、層状粘土鉱物を層剥離させて、ナノオーダーで分散させることが試みられている。
【０００４】
このような複合材料組成物においては、層状化合物を微分散させることが困難なため、予め、層状化合物と熱可塑性樹脂を含む組成物を混合し、マスターバッチ組成物を調整後、他の成分を混合して、複合材料組成物を製造する方法が提案されている。
【０００５】
特許文献１には、マスターバッチ組成物として、層状珪酸塩と変性ポリオレフィンを必須成分とし、必要に応じて、非変性のポリオレフィンを含む組成物が提案されている。
【０００６】
特許文献２には、マスターバッチ組成物として、層状構造を有するクレー、変性ポリオレフィンおよび非変性のポリオレフィンを含む組成物が提案されている。
【０００７】
特許文献３は、マスターバッチ組成物として、層状珪酸塩および非変性のポリプロピレンを含む組成物が提案されている。
【特許文献１】特開２０００−２８１８４７号公報
【特許文献２】特開２００５−３０７２０１号公報
【特許文献３】特開２００４−５１８２７号公報
【発明の開示】
【発明が解決しようとする課題】
【０００８】
本発明は、熱可塑性樹脂中の層状化合物の分散性がさらに良好なマスターバッチ組成物を提供することを目的とする。
【課題を解決するための手段】
【０００９】
本発明者らは、上記課題を解決するために鋭意研究を重ねた結果、下記の新規なマスターバッチ組成物を用いれば、熱可塑性樹脂中で層状化合物が十分に分散することを見出し、本発明を完成するに至った。
【００１０】
すなわち、本発明は、
〔１〕成分（Ａ）層状化合物、成分（Ｂ）変性熱可塑性樹脂、および成分（Ｃ）ビニル芳香族単量体単位および共役ジエン単量体単位を主体とする非変性の水添共重合体、を含有するマスターバッチ組成物であって、前記成分（Ａ）の含有量が５ｗｔ％〜７０ｗｔ％であり、成分（Ｂ）の含有量が５ｗｔ％〜８５ｗｔ％であり、且つ前記成分（Ｃ）の含有量が３ｗｔ％〜７０ｗｔ％である、マスターバッチ組成物；
〔２〕前記成分（Ｂ）が変性ポリプロピレンである、上記〔１〕に記載のマスターバッチ組成物；
〔３〕前記成分（Ａ）が、有機化処理された層状粘土鉱物である、上記〔１〕また〔は２〕に記載のマスターバッチ組成物；
〔４〕前記成分（Ｃ）が、ビニル芳香族単量体単位を主体とする重合体ブロック（Ｂ１）を１つ以上含有する、上記〔１〕から〔３〕のいずれか１項に記載のマスターバッチ組成物；
〔５〕前記成分（Ｃ）の重量平均分子量が５万以上である、上記〔１〕から〔４〕のいずれか１項に記載のマスターバッチ組成物；
〔６〕上記〔１〕から〔５〕のいずれか１項に記載のマスターバッチ組成物と、ポリオレフィン系樹脂とを含む複合材料組成物；
〔７〕上記〔１〔から〔５〕のいずれか１項に記載のマスターバッチ組成物と、ポリオレフィン系樹脂とを含む複合材料成型体；
〔８〕少なくとも、成分（Ａ）層状化合物、成分（Ｂ）変性熱可塑性樹脂、および成分（Ｃ）ビニル芳香族単量体単位および共役ジエン単量体単位を主体とする非変性の水添共重合体、を含有する組成物を、スクリュー押出し機を用いて混合する工程を含む、マスターバッチ組成物の製造方法、に関する。
【発明の効果】
【００１１】
本発明のマスターバッチ組成物によれば、熱可塑性樹脂中層状化合物の分散性を高めることができる。
【発明を実施するための最良の形態】
【００１２】
本発明に係るマスターバッチ組成物は、成分（Ａ）層状化合物と、成分（Ｂ）変性熱可塑性樹脂と、成分（Ｃ）ビニル芳香族単量体単位および共役ジエン単量体を主体とする非変性の水添共重合体とを必須の構成要素とする。
【００１３】
本発明の成分（Ａ）である層状化合物とは、グラファイト、金属カルコゲン化合物、金属酸化物、金属リン酸塩、粘土鉱物等の層状構造を有する化合物を指す。このなかでも、高い層剥離性の点で、層状粘土鉱物が好ましい。
【００１４】
層状粘土鉱物としては、モンモリナイト、サポタイト、ハイデライト、ノントライト、ヘクトライト、ステイブンサイト等のスメクタイト系や、バーミキュサイト、ハロイサイト、膨潤性マイカ等が挙げられる。天然又は合成の層状粘土鉱物のいずれも使用することができる。さらに、タルクにフッ素処理を行って膨潤性マイカに合成した化合物、あるいは水熱合成によって上記のような構造を得たものが例示される。また、層間に担持されているカチオンを、ナトリウム、カリウム、リチウム等のイオンで置換した種々の化合物が適用できる。
【００１５】
層状粘土鉱物のなかでも、層剥離性および微分散性の点で、有機化処理されたものが特に好ましい。層状粘土鉱物の有機化は、一般に湿式法を用いて行うことができる。層状珪酸塩を水やアルコール等で十分溶媒和させた後、有機カチオンを加え、撹拌し、層状珪酸塩の層間の金属イオンを有機カチオンに置換させる。その後、未置換の有機カチオンを十分に洗浄し、ろ過、乾燥する。その他、有機溶剤中で層状珪酸塩と有機カチオンを直接反応させたり、樹脂などの存在下、層状珪酸塩と有機カチオンを押出機中で加熱混練し反応させることも可能である。
【００１６】
層状粘土鉱物の陽イオン交換容量は、有機化処理時に有機カチオンのイオン交換性が高い点では、５０ミリ当量／１００ｇ以上が好ましく、層間剥離性を高くする点では、２００ミリ当量／１００ｇ以下が好ましい。
【００１７】
層状粘土鉱物の有機化に用いる有機カチオンの例としては、ステアリルアンモニウムイオン、ヘキシルアンモニウムイオン、オクチルアンモニウムイオン、２−エチルヘキシルアンモニウムイオン、ドデシルアンモニウムイオン、オクタデシルアンモニウムイオン、ジオクチルジメチルアンモニウムイオン、トリオクチルアンモニウムイオン、ジステアリルアンモニウムイオン、１−ヘキセニルアンモニウムイオン、１−ドデセニルアンモニウムイオン、９−オクタデセルアンモニウムイオン、９，１２−オクタデセルアンモニウムイオン、１２−アミノドデカン酸と塩酸からなるアンモニウム塩、アルキルプロピレンジアミンと塩酸からなるアンモニウム塩等のアンモニウムイオン、テトラエチルホスフォニウムイオン、トリエチルベンジルフォスホニウムイオン、テトラ−ｎ−ブチルホスフォニウムイオン、トリ−ｎ−ブチルヘキサデシルホスフォニウムイオン等のホスフォニウムイオンが挙げられる。本発明においては、層状粘土鉱物を１種で使用してもよいし、あるいは２種以上を混合して使用してもよい。
【００１８】
複合材料組成物中で、層状化合物は、剛性を高めるために、層剥離した状態で、微分散して存在していることが重要である。具体的には、組成物中において層状化合物の単位層が１枚ずつ剥離しているか、あるいは材料の物性低下を来たさない範囲で数枚または数十枚以下の積層状態のものが、互いに十分な層間距離をもって分散しており、好ましくは、層状化合物の２０％以上が５０ｎｍ以下の厚みで存在している。５０ｎｍ以下で存在している層状化合物の割合は、例えば、複合材料組成物の成型品を流動方向に垂直に切断し、層状化合物を透過型電子顕微鏡で観察し、層状化合物の厚み、及び幅を測定し、５０nm厚み以下の成分の断面積の合計値を、全層状化合物成分の断面積の合計値で割ることによって求められる。
【００１９】
マスターバッチ組成物中の成分（Ａ）の含有量は、経済性の点で５ｗｔ％以上であることが好ましく、より好ましくは１０ｗｔ％以上、さらに好ましくは２０ｗｔ％以上である。一方、マスターバッチ組成物の溶融混合性の点では、７０ｗｔ％以下であることが好ましく、より好ましくは６０ｗｔ％以下、さらに好ましくは５０ｗｔ％以下である。
【００２０】
本発明の成分（Ｂ）である変性熱可塑性樹脂とは、水酸基、カルボキシル基、酸無水物基、エポキシ基、アミノ基、イミノ基、シラノール基、アルコキシシラン基から選ばれる官能基を少なくとも１個有する熱可塑性樹脂を指す。
【００２１】
この中でも、該官能基を少なくとも１個有する変性ポリオレフィンが好ましい。変性ポリオレフィンに用いられるポリオレフィンとしては、例えば、エチレン、プロピレン、１−ブテン、１−ヘキセン、４−メチル−１−ペンテン等のα−オレフィンの単独重合体あるいは２種類以上からなるランダムまたはブロック共重合体が挙げられる。具体的には、ポリエチレン、ポリプロピレン、ポリブテン−１、ポリイソブテン、ポリ３−メチルペンテン−１、ポリ４−メチルペンテン−１、エチレン−プロピレン共重合体、エチレン−ブテン−１共重合体、プロピレン−４−メチルペンテン−１共重合体、プロピレン−ブテン−１共重合体、エチレン−プロピレン−ブテン−１共重合体、デセン−１−４−メチルペンテン−１共重合体等である。
【００２２】
変性ポリオレフィンとしては、機械的物性、耐熱性等に優れることから、不飽和単量体変性ポリプロピレンが好適に用いられる。また、変性ポリプロピレンに用いられるポリプロピレンとしては、例えば、ホモポリプロピレン、プロピレン・エチレンブロック共重合体、プロピレン・エチレンランダム共重合体、プロピレン・α−オレフィンブロック共重合体、プロピレン・α−オレフィンランダム共重合体などが挙げられる。これらは単独で用いてもよいし２種類以上を同時に用いてもかまわない。
【００２３】
変性ポリオレフィンは、例えば、ポリオレフィンに不飽和単量体をグラフト共重合またはブロック共重合する方法によって得ることができる。ここでいう不飽和単量体には、アクリル酸、メタクリル酸や、マレイン酸、イタコン酸などのモノまたはジカルボン酸およびその無水物である不飽和カルボン酸誘導体；（メタ）アクリル酸ヒドロキシエチル、（メタ）アクリル酸グリシジル、（メタ）アクリル酸アミノエチルなどの（メタ）アクリル酸エステル類；ビニルトリメトキシシランやγ−アクリル酸プロピルトリメトキシシランなどのビニル基をもったアルコキシシランなどが含まれる。これらの中でも、層状化合物の分散性に優れることから、特に無水マレイン酸やメタクリル酸グリシジルが好ましい。
【００２４】
ポリオレフィンの変性方法の具体例としては、ポリオレフィンと不飽和単量体との混合物を有機過酸化物などの存在下、押出機中で加熱混練する方法などが挙げられる。また、ポリオレフィンと不飽和単量体との混合物をキシレンなどの有機溶剤へ加熱溶解させ、有機過酸化物を加えて反応させ、アセトンなどの貧溶媒を加えることにより結晶化して得ることも可能である。また、ポリオレフィンに不飽和単量体の存在下で紫外線や放射線を照射する方法、ポリオレフィンに電離性放射線を照射した後に不飽和単量体を接触混合する方法、ポリオレフィンと不飽和単量体との混合物を酸素やオゾンに接触させる方法などが例示される。層状化合物の層剥離性の点では、ポリオレフィンの末端部分が変性されていることが好ましい。
【００２５】
本発明で用いられる変性ポリプロピレンの重量平均分子量は、本発明の目的を損なわれなければ、特に限定されないが、重量平均分子量は１０，０００以上が好ましく、３０，０００以上がより好ましい。変性ポリプロピレンの重量平均分子量及び分子量分布は、例えば、ゲルパーミエイションクロマトグラフィー測定（装置：ＬＣ−１０（島津製作所製、商品名）、カラム：ＴＳＫｇｅｌＧＭＨＸＬ（４．６ｍｍＩＤ×３０ｃｍ）２本、溶媒：テトラヒドロフラン）によるポリスチレン換算分子量より求めることができる。
【００２６】
マスターバッチ組成物中の成分（Ｂ）の含有量は、層状化合物の層剥離性を高める点で、５ｗｔ％以上であることが必須であり、好ましくは１５ｗｔ％以上、さらに好ましくは３０ｗｔ％以上である。一方、耐熱性の点で、８５ｗｔ％以下であることが必須であり、好ましくは７０ｗｔ％以下である。
【００２７】
本発明の成分（Ｃ）の非変性の水添共重合体とは、ビニル芳香族単量体単位および共役ジエン単量体単位を主体として含有する共重合体の水添物である。
【００２８】
本発明でいう、「主体とする」とは、５０ｗｔ％以上を指す。ビニル芳香族単量体単位および共役ジエン単量体単位の含有量は、成分（Ｃ）の水添共重合体中８０ｗｔ％以上であることが好ましく、９０ｗｔ％以上がより好ましい。
【００２９】
本発明に係るマスターバッチでは、ポリオレフィン系樹脂等を混合して得られる複合材料組成物の破壊強度を高めるため、成分（Ｃ）と成分（Ａ）の相互作用が少ないように、成分（Ｃ）としてカルボン酸基やアミノ基等の官能基を含まない（非変性）ものを使用する必要がある。
【００３０】
ビニル芳香族単量体単位としては、例えばスチレン、Ｐ−メチルスチレン、第三級ブチルスチレン、α−メチルスチレン、１，１−ジフェニルエチレンなどの単量体が挙げられ、中でもスチレンが好ましい。
【００３１】
共役ジエン単量体単位としては、ブタジエンやイソプレン等が挙げられ、樹脂組成物の相溶性の点で、ブタジエンが好ましい。
【００３２】
水添率は、マスターバッチ組成物の溶融混合時の耐熱性の点で、共役ジエン中の２重結合中の５０mol％以上であることが好ましく、より好ましくは７０ｍｏｌ％以上、さらに好ましくは８５mol％以上である。
【００３３】
成分（Ｃ）の重量平均分子量は、層状化合物の剥離性の点で、５万以上が好ましく、押出加工性の点で、４０万以下が好ましい。８万〜３０万の範囲がより好ましく、１２万〜２６万の範囲がさらに好ましい。
【００３４】
成分（Ｃ）中の共役ジエン中のビニル含有量は、複合材料組成物の破壊強度を高めるで、１５ｍｏｌ％以上が好ましく、３０ｍｏｌ以上がさらに好ましい。
【００３５】
また、成分（Ｃ）中は、層状化合物の層剥離性や複合材料組成物の破壊強度を向上させる点で、ビニル芳香族単量体単位を主体とする重合体ブロック（Ｂ１）を１つ以上含有することが好ましい。より好ましくは、重合体ブロック（Ｂ１）を２つ以上含有することである。
【００３６】
さらに、成分（Ｃ）中の重合体ブロック（Ｂ１）の含有率は、５ｗｔ％〜５０ｗｔ％の範囲であることが好ましく、より好ましくは１０ｗｔ％〜４０ｗｔ％の範囲であり、さらに好ましくは１０ｗｔ％〜３０ｗｔ％の範囲である。
【００３７】
成分（Ｃ）の好ましい構造として、下記の一般式のものが挙げられる。
【００３８】
（Ａ−Ｂ）n、Ａ−（Ｂ−Ａ）n、Ａ−（Ｂ−Ａ）n−Ｂ、
［（Ａ−Ｂ）k］m−Ｘ、［（Ａ−Ｂ）k−Ａ］m−Ｘ
（上式において、Ａはビニル芳香族単量体単位を主体とし、Ｂは共役ジエンを主体とする水添共重合体ブロックを示す。本発明でいう「主体とする」とは、５０重量％以上を指す。Ｘは例えば四塩化ケイ素、四塩化スズ、エポキシ化大豆油、ポリハロゲン化炭化水素化合物、カルボン酸エステル化合物、ポリビニル化合物、ビスフェノール型エポキシ化合物、アルコキシシラン化合物、ハロゲン化シラン化合物、エステル系化合物等のカップリング剤の残基又は多官能有機リチウム化合物等の開始剤の残基を示す。ｎ、ｋ及びｍは、１以上の整数、一般的には１〜５である。）である。また、上記一般式で示される構造体が任意に組み合わされていてもよい。
【００３９】
マスターバッチ組成物中の成分（Ｃ）の含有量は、層状化合物の層剥離性の点で、３ｗｔ％〜７０ｗｔ％の範囲であることが必須である。５ｗｔ％〜４０ｗｔ％の範囲がより好ましく、８ｗｔ％〜２０ｗｔ％の範囲がさらに好ましい。
【００４０】
マスターバッチ組成物の溶融混練時の耐熱性や、複合材料組成物の破壊強度等の改良するために、必要に応じて、マスターバッチ組成物中に、非変性のポリオレフィンを添加しても良い。非変性のポリオレフィンとして、例えば、非変性のポリエチレン、ポリプロピレン、ポリブテン−１、ポリイソブテン、ポリ３−メチルペンテン−１、ポリ４−メチルペンテン−１、エチレン−プロピレン共重合体、エチレン−ブテン−１共重合体、プロピレン−４−メチルペンテン−１共重合体、プロピレン−ブテン−１共重合体、エチレン−プロピレン−ブテン−１共重合体あるいはデセン−１−４−メチルペンテン−１共重合体を、マスターバッチ組成物中に、３ｗｔ％〜３０ｗｔ％の範囲で添加しても良い。
【００４１】
また、少量であれば、アミノ基、イミノ基、カルボキシル基、酸無水物基、エポキシ基、シラノール基あるいはアルコキシシラン基から選ばれる官能基を有する水添共重合体を添加しても良い。
【００４２】
本発明のマスターバッチ組成物の製造方法は、特に制限されるものではなく、公知の方法を利用できる。例えば、成分（Ａ）〜（Ｃ）を含む各成分を、バンバリーミキサー、単軸スクリュー押出機、２軸スクリュー押出機、コニーダ、多軸スクリュー押出機等の一般的な混和機を用いて溶融混練する方法、各成分を溶解又は分散混合後、溶剤を加熱除去する方法等が用いられ、特にスクリュー押出機による溶融混練法が生産性、良混練性の点から好ましい。
【００４３】
上述のように得られる本発明のマスターバッチ組成物は、ポリオレフィンを主体とする複合材料組成物に好適であり、かかる複合材料組成物も本発明に包含される。特に、ポリプロピレンを主体とする複合材料組成物に好適である。
【００４４】
複合材料組成物は、例えば、ポリプロピレンを主体とする樹脂等と、本発明に係るマスターバッチ組成物とを、バンバリーミキサー、単軸スクリュー押出機、２軸スクリュー押出機、コニーダ、多軸スクリュー押出機等の一般的な混和機を用いて溶融混練することにより製造できる。
【００４５】
複合材料組成物中における成分（Ａ）層状化合物の含有量は、複合材料組成物の剛性や破壊強度の点で、０．１ｗｔ％以上であることが好ましく、より好ましくは０．３ｗｔ％以上であり、さらに好ましくは０．５ｗｔ％以上である。一方、複合材料組成物の加工性の点では、１０ｗｔ％以下であることが好ましく、より好ましくは６ｗｔ％以下、さらに好ましくは５ｗｔ％以下である。
【００４６】
本発明はまた、本発明に係るマスターバッチ組成物とポリオレフィン系樹脂を混合して得られる複合材料成型体も提供する。かかる複合材料成型体は、本発明に係る複合材料組成物を所望の形状に成型することによって得られ、剛性や破壊強度に優れた高品質なものである。
【実施例】
【００４７】
以下、参考例、実施例、及び比較例により本発明についてより具体的に説明するが、本発明はこれらの実施例に限定されるものではない。
（１）マスターバッチ組成物の調製
（１−１）成分（Ａ）の層状化合物
ジメチルジアルキルアンモニウム・合成マイカ（有機修飾フッ素化マイカ、ソマシフＭＡＥ、コープケミカル（株）製、商品名、有機物量：３７ｗｔ％）を用いた。
（１−２）成分（Ｂ）の変性熱可塑性樹脂
無水マレイン酸変性ポリプロピレン（ユーメックス１００１、三洋化成製、商品名、重量平均分子量：Ｍｗ＝４０，０００、酸価：２６（ＪＩＳ  Ｋ  ００１７））を用いた。
（１−３）成分（Ｃ）の非変性の水添共重合体
下記の（ａ）あるいは（ｂ）の２種類の水添共重合体を用いた。
（１−３−１）水添触媒の調製
ビニル芳香族単量体単位および共役ジエン単量体単位を主体とする共重合体の水素添加反応に用いた水素添加触媒は下記の方法で調製した。
【００４８】
窒素置換した反応容器に乾燥、精製したシクロヘキサン１Ｌを仕込み、ビスシクロペンタジエニルチタニウムジクロリド１００ｍｍｏｌを添加し、十分に攪拌しながらトリメチルアルミニウム２００ｍｍｏｌを含むｎ−ヘキサン溶液を添加して、室温にて約３日間反応させた。
（１−３−２）非変性水添共重合体（ａ）
内容積が１０Ｌの攪拌装置及びジャケット付き槽型反応器を使用してバッチ重合を行った。はじめに、シクロヘキサン６．４Ｌ、スチレン９０ｇを加え、予めＴＭＥＤＡをｎ−ブチルリチウムのＬｉモル数の０．５０倍モルになるように添加し、ｎ−ブチルリチウム開始剤のＬｉのモル数として１３．０ｍｍｏｌとなるように添加し、初期温度６５℃で重合し、重合終了後、ブタジエン８２０ｇを含有するシクロヘキサン溶液（モノマー濃度２２ｗｔ％）を６０分間かけて一定速度で、連続的に反応器に供給し、重合終了後、スチレン９０ｇを含有するシクロヘキサン溶液（モノマー濃度２２ｗｔ％）を１０分間かけて、一定速度で連続的に反応器に供給し、重合終了後、共重合体を得た。
【００４９】
得られた共重合体のスチレン含有量は、１８ｗｔ％、ブタジエン中の１，２−結合単位は、５０ｗｔ％であった。
【００５０】
得られた共重合体に、上記水素添加触媒をポリマー１００重量部当たりチタンとして１００ｐｐｍ添加し、水素圧０．７ＭＰａ、温度７５℃で水素添加反応を行った。得られたポリマー溶液に、安定剤としてオクタデシル−３−（３，５−ジ−ｔ−ブチル−４−ヒドロキシフェニル）プロピオネートを水添共重合体１００質量部に対して０．３質量部添加した。
【００５１】
得られた水添共重合体の重量平均分子量（Ｍｗ）は、１３万で、分子量分布（Ｍｗ／Ｍｎ）は、１．１であり、水添共重合体中に含まれるブタジエンの二重結合中の水素添加率は、９９％であった。
（１−３−３）非変性水添共重合体（ｂ）
内容積が１０Ｌの攪拌装置及びジャケット付き槽型反応器を使用してバッチ重合を行った。はじめに、シクロヘキサン６．４Ｌ、スチレン７０ｇを加え、予めＴＭＥＤＡをｎ−ブチルリチウムのＬｉモル数の１.７５倍モルになるように添加し、ｎ−ブチルリチウム開始剤のＬｉのモル数として８．０ｍｍｏｌとなるように添加し、初期温度６５℃で重合し、重合終了後、ブタジエン８６０ｇを含有するシクロヘキサン溶液（モノマー濃度２２ｗｔ％）を６０分間かけて一定速度で、連続的に反応器に供給し、重合終了後、スチレン７０ｇを含有するシクロヘキサン溶液（モノマー濃度２２ｗｔ％）を１０分間かけて、一定速度で連続的に反応器に供給し、重合終了後、共重合体を得た。
【００５２】
得られた共重合体のスチレン含有量は、１４ｗｔ％、ブタジエン中の１，２−結合単位は、６５％であった。
【００５３】
得られた共重合体に、上記水素添加触媒をポリマー１００重量部当たりチタンとして１００ｐｐｍ添加し、水素圧０．７ＭＰａ、温度７５℃で水素添加反応を行った。得られたポリマー溶液に、安定剤としてオクタデシル−３−（３，５−ジ−ｔ−ブチル−４−ヒドロキシフェニル）プロピオネートを水添共重合体１００質量部に対して０．３質量部添加した。
【００５４】
得られた水添共重合体の重量平均分子量（Ｍｗ）は、２４万で、分子量分布（Ｍｗ／Ｍｎ）は、１．１で、水添共重合体中に含まれるブタジエンの二重結合中の水素添加率は、９９％であった。
（１−３−４）非変性水添共重合体の組成構造評価方法
（１−３−４−１）スチレン含有量、１，４−結合／１，２−結合単位、エチレン単位あるいはブチレン単位量
ビニル芳香族単量体単位、ブタジエンの１，４−結合単位および１，２−結合単位、エチレン単位あるいはブチレン単位量は、核磁気共鳴スペクトル解析（ＮＭＲ）により測定した。測定機器に、ＪＮＭ−ＬＡ４００（ＪＥＯＬ製、商品名）、溶媒に、重水素化クロロホルムを用い、サンプル濃度５０ｍｇ／ｍｌ、観測周波数は４００ＭＨｚ、化学シフト基準に、ＴＭＳ（テトラメチルシラン）、パルスディレイ２．９０４秒、スキャン回数６４回、パルス幅４５°、および測定温度２６℃で行った。
（１−３−４−２）重量平均分子量及び分子量分布
装置に、ＬＣ−１０（島津製作所製、商品名）、カラムに、ＴＳＫｇｅｌＧＭＨＸＬ（４．６ｍｍＩＤ×３０ｃｍ）２本を使用し、オーブン温度４０℃、溶媒にはテトラヒドロフラン（１．０ｍｌ／ｍｉｎ）で測定を行った。
ポリスチレン換算分子量として重量平均分子量（Ｍｗ）、数平均分子量（Ｍｎ）および分子量分布（Ｍｗ／Ｍｎ）を算出した。
（１−４）非変性の熱可塑性樹脂（Ｄ）
非変性の熱可塑性樹脂として、ホモポリプロピレンＰＭ６００Ａ（サンアロマー社製、商品名）を用いた。
（２）マスターバッチの製造方法
表1に示す割合で各成分を仕込み、３０ｍｍφ２軸押出機を用いて混練温度２００℃、回転数２００ｒｐｍにて溶融混合して、ペレットを得た。
（３）マスターバッチ中の層状化合物の微分散性（層剥離性）
（２）で得られたマスターバッチ組成物を、２００℃でプレス成型し、層状化合物を配向させた後に、切り出し電子顕微鏡で分散状態を観察した。
【００５５】
サンプルは、ミクロトームで、厚み２００オングストロームにカットし、塩化ルテニウム染色後に、電子顕微鏡（ＪＥＭ−１２３０、ＪＥＯＬ社製、商品名）の加速電圧７５ｋＶで測定した。
【００５６】
得られた画像を目視で観察し、層状化合物が層剥離している割合が多い方がよく、○とし、層剥離が進んでいないものは、悪く、×とした。
（４）複合材料組成物の製造方法
実施例１〜３および比較例１〜３のマスターバッチ組成物と、ホモポリプロピレンＰＭ６００Ａとを含む複合材料組成物を製造した。マスターバッチ組成物とホモポリプロピレンＰＭ６００Ａは、成分（Ａ）の層状化合物量が複合材料組成物全体の４ｗｔ％となる割合とした。マスターバッチ組成物とホモポリプロピレンＰＭ６００Ａを仕込み、３０ｍｍφ２軸押出機を用いて混練温度２００℃、回転数２００ｒｐｍにて溶融混合して、ペレットを得た。
（５）複合材料成型体
［結果］
実施例１〜３、比較例１〜３の評価試験結果を表１に記載する。
【００５７】
実施例１〜３に示されるように、成分（Ａ）〜（Ｃ）を所定の割合で含むマスターバッチ組成物では、層状化合物の高い微分散性が得られた。
【００５８】
一方、成分（Ｃ）を含まない比較例１、成分（Ｂ）を含まない比較例２、および成分（Ｃ）を７７ｗｔ％含む比較例３においては、分散性が不十分であった。
【００５９】
また、実施例１〜３のマスターバッチ組成物を利用して製造した複合材料成型体は、比較例１〜３のマスターバッチ組成物を利用して製造した複合材料成型体に比較して、手で曲げた場合に硬く、層状化合物による補強効果が十分に得られていることが確認された。
【００６０】
【表１】
2008050524.tif 000002